(57)【要約】本発明は概して、ａ）基材表面を備える基材と、ｂ）ポリマー層表面を備えるポリマー層であって、ポリマー層は、ｉ）ポリマーを含み、ｉｉ）基材の基材表面と少なくとも部分的に重なる、ポリマー層とを含む、複合物であって、ポリマー層表面は第１の領域およびさらなる領域を備え、第１の領域の水による湿潤に対するぬれ角と、さらなる領域の水による湿潤に対するぬれ角との差の絶対値は少なくとも約１０°である、複合物に関する。【選択図】図１
2016536163.tif 000002
【特許請求の範囲】
【請求項１】
ａ）基材表面（１０２）を備える基材（１０１）と、
ｂ）ポリマー層表面（１０４）を備えるポリマー層（１０３）であって、前記ポリマー層（１０３）は、
ｉ）ポリマーを含み、
ｉｉ）前記基材（１０１）の前記基材表面（１０２）と少なくとも部分的に重なる、
ポリマー層（１０３）と
を含む、複合物（１００）であって、
前記ポリマー層表面（１０４）は第１の領域（１０５）およびさらなる領域（１０６）を備え、
前記第１の領域（１０５）の水による湿潤に対するぬれ角と、前記さらなる領域（１０６）の水による湿潤に対するぬれ角との差の絶対値は少なくとも約１０°である、複合物（１００）。
【請求項２】
前記ポリマーは導電性ポリマーである、請求項１に記載の複合物（１００）。
【請求項３】
導電性ポリマーはＰＥＤＯＴ：ＰＳＳである、請求項１または２に記載の複合物（１００）。
【請求項４】
前記ポリマー層（１０３）は、前記ポリマー層（１０３）の全重量に基づいて約５〜約９７重量％の範囲の量のポリマーを含む、請求項１〜３のいずれか一項に記載の複合物（１００）。
【請求項５】
前記ポリマー層（１０３）はさらなるポリマーをさらに含む、請求項１〜４のいずれか一項に記載の複合物（１００）。
【請求項６】
前記ポリマー層（１０３）は、前記ポリマー層（１０３）の全重量に基づいて少なくとも約１０重量％の量で前記さらなるポリマーを含み、
水で湿潤している前記第１の領域（１０５）の透過係数は、乾燥している前記第１の領域（１０５）の透過係数より少なくとも約１０％高い、請求項５に記載の複合物（１００）。
【請求項７】
前記ポリマー層（１０３）は、前記ポリマー層（１０３）の全重量に基づいて約２０重量％未満の量で前記さらなるポリマーを含む、請求項５に記載の複合物（１００）。
【請求項８】
前記第１の領域（１０５）は、水による湿潤に対するぬれ角が約１０〜約１５０°の範囲であることを特徴とし、前記さらなる領域（１０６）は、水による湿潤に対するぬれ角が約１〜約１４０°の範囲であることを特徴とする、請求項１〜７のいずれか一項に記載の複合物（１００）。
【請求項９】
前記複合物（１００）は光学的特徴（２０１）をさらに備え、
前記ポリマー層（１０３）は前記光学的特徴（２０１）と重なり、
前記ポリマー層（１０３）は前記光学的特徴（２０１）に対して光学的に透明である、
請求項１〜８のいずれか一項に記載の複合物（１００）。
【請求項１０】
前記第１の領域（１０５）は前記光学的特徴（２０１）と少なくとも部分的に重なり、
前記光学的特徴（２０１）のコントラスト範囲は、乾燥している前記第１の領域（１０５）と比べて水で湿潤している前記第１の領域（１０５）について少なくとも約１０％高い、請求項９に記載の複合物（１００）。
【請求項１１】
前記光学的特徴（２０１）は、光学的可変装置、高屈折率層（１００１）、色、グラフィック要素、透かし、反射コーティング、はめ込み物またはそれらの少なくとも２つの組み合わせからなる群から選択されるものである、請求項９または１０に記載の複合物（１００）。
【請求項１２】
前記光学的可変装置は、回折構造および任意に金属層（９０１）を含む、請求項１１に記載の複合物（１００）。
【請求項１３】
前記第１の領域（１０５）は前記光学的特徴（２０１）と少なくとも部分的に重なり、
水で湿潤している前記第１の領域（１０５）と、乾燥している前記第１の領域（１０５）との間の前記光学的特徴（２０１）のグレーレベルコントラストの差の絶対値は少なくとも１のグレーレベルである、請求項９〜１２のいずれか一項に記載の複合物（１００）。
【請求項１４】
前記複合物（１００）は、第１のグレーレベルを有する第１のスケール領域および第２のグレーレベルを有する第２のスケール領域を少なくとも有するグレーレベルスケールを含み、
前記光学的特徴（２０１）は特徴領域を含み、
前記特徴領域は前記第１の領域（１０５）と重なり、
乾燥している前記第１の領域（１０５）について、前記特徴領域は前記第１のグレーレベルを特徴とし、
水で湿潤している前記第１の領域（１０５）について、前記特徴領域は前記第２のグレーレベルを特徴とする、
請求項９〜１３のいずれか一項に記載の複合物（１００）。
【請求項１５】
ａ）基材表面（１０２）を備える基材（１０１）と、
ｂ）金属層表面（９０２）を備える金属層（９０１）であって、前記金属層（９０１）は、
ｉ）金属を含み、
ｉｉ）前記基材表面（１０２）と少なくとも部分的に重なる、
金属層（９０１）と、
ｃ）回折層表面（９０４）を備える回折層（９０３）であって、
前記回折層（９０３）は、
ｉｉｉ）回折構造を含み、
ｉｖ）前記金属層表面（９０２）と少なくとも部分的に重なる、
回折層（９０３）と、
ｄ）ポリマー層表面（１０４）を備えるポリマー層（１０３）であって、
前記ポリマー層（１０３）は、
ｉ）ポリマーを含み、
ｉｉ）前記回折層表面（９０４）と少なくとも部分的に重なる、
ポリマー層（１０３）と
を含む、複合物（９００）であって、
前記ポリマー層表面（１０４）は第１の領域（１０５）およびさらなる領域（１０６）を備え、
前記第１の領域（１０５）の水で湿潤しているぬれ角と、前記さらなる領域（１０６）の水で湿潤しているぬれ角との差の絶対値は少なくとも約１０°である、
複合物（９００）。
【請求項１６】
ａ）基材表面（１０２）を備える基材（１０１）と、
ｂ）高屈折率層表面（１００２）を備える高屈折率層（１００１）であって、前記基材表面（１０２）と少なくとも部分的に重なる、高屈折率層（１００１）と、
ｃ）回折層表面（９０４）を備える回折層（９０３）であって、前記回折層（９０３）は、
ｉ）回折構造を備え、
ｉｉ）前記高屈折率層表面（１００２）と少なくとも部分的に重なる、
回折層（９０３）と、
ｄ）ポリマー層表面（１０４）を備えるポリマー層（１０３）であって、前記ポリマー層（１０３）は、
ｉ）ポリマーを含み、
ｉｉ）前記回折層表面（９０４）と少なくとも部分的に重なる、
ポリマー層（１０３）と
を含む、複合物（１０００）であって、
前記ポリマー層表面（１０４）は第１の領域（１０５）およびさらなる領域（１０６）を備え、
前記第１の領域（１０５）の水による湿潤に対するぬれ角と、前記さらなる領域（１０６）の水による湿潤に対するぬれ角との差の絶対値は少なくとも約１０°である、
複合物（１０００）。
【請求項１７】
前記複合物（１０００）は、金属層表面（９０２）を備える金属層（９０１）をさらに備え、前記金属層（９０１）は、
ａ）金属を含み、
ｂ）前記高屈折率層表面（１００２）と部分的に重なり、
前記金属層表面（９０２）は前記回折層（９０３）と少なくとも部分的に重なる、
請求項１６に記載の複合物（１０００）。
【請求項１８】
前記ポリマー層（１０３）は請求項２〜１４のいずれか一項に記載のポリマー層（１０３）である、請求項１５〜１７のいずれか一項に記載の複合物（９００、１０００）。
【請求項１９】
前記複合物（１００、９００、１０００）は、触覚的特徴（５０１）をさらに備え、
前記ポリマー層（１０３）は前記触覚的特徴（５０１）と重なり、
前記ポリマー層（１０３）は前記触覚的特徴（５０１）に対して触覚的感覚を通す、
請求項１〜１８のいずれか一項に記載の複合物（１００、９００、１０００）。
【請求項２０】
前記触覚的特徴（５０１）は、エンボス印刷、突出したレリーフ、くぼんだレリーフ、点字、テクスチャ、ミシン目またはそれらの少なくとも２つの組み合わせからなる群から選択されるものである、請求項１９に記載の複合物（１００、９００、１０００）。
【請求項２１】
前記基材（１０１）は価値のある対象物に含まれる、請求項１〜２０のいずれか一項に記載の複合物（１００、９００、１０００）。
【請求項２２】
前記価値のある対象物はシートである、請求項２１に記載の複合物（１００、９００、１０００）。
【請求項２３】
ａ）基材表面（１０２）を備える基材（１０１）を準備するステップと、
ｂ）前記基材表面（１０２）上にポリマー層（１０３）を重ねるステップであって、前記ポリマー層（１０３）は、
ｉ）ポリマーと、
ｉｉ）ポリマー層表面（１０４）と
を含む、ステップと、
ｃ）前記ポリマー層表面（１０４）の領域をＵＶ光（８０３）で照射するステップと
を含む、複合物（１００、９００、１０００）を作製する方法（８００）であって、
ステップｃ）の後、前記ポリマー層表面（１０４）は第１の領域（１０５）およびさらなる領域（１０６）を備え、
前記第１の領域（１０５）の水による湿潤に対するぬれ角と、前記さらなる領域（１０６）の水による湿潤に対するぬれ角との差の絶対値は少なくとも約１０°である、方法。
【請求項２４】
前記ポリマー層（１０３）は請求項１〜１２のいずれか一項に記載のポリマー層（１０３）である、請求項２３に記載の方法（８００）。
【請求項２５】
前記基材（１０１）は請求項１〜２２のいずれか一項に記載の基材（１０１）である、請求項２３または２４に記載の方法（８００）。
【請求項２６】
重ねるステップは、印刷、噴霧、浸漬、被覆、鋳造、積層またはそれらの少なくとも２つの組み合わせからなる群から選択されるものである、請求項２３〜２５のいずれか一項に記載の方法（８００）。
【請求項２７】
請求項２３〜２６のいずれか一項に記載の方法（８００）によって得られる複合物（１００、９００、１０００）。
【請求項２８】
前記ポリマー層（１０３）は、以下の基準：
ａ）前記第１の領域（１０５）のＩＲ吸収が前記さらなる領域（１０６）のＩＲ吸収より少なくとも約２倍高いこと、
ｂ）前記さらなる領域（１０６）の導電率が前記第１の領域（１０５）の導電率より少なくとも約４倍高いこと、
ｃ）前記ポリマー層表面（１０４）の少なくとも一部が約５〜約１０１０Ω／スクエアの範囲の表面抵抗を有すること、
ｄ）前記ポリマー層（１０３）が光学的に透明であること、
ｅ）前記ポリマー層（１０３）が約０．０１〜約５００μｍの範囲の厚さを有すること
の少なくとも１つを満たす、請求項１〜２２または２７のいずれか一項に記載の複合物（１００、９００、１０００）。
【発明の詳細な説明】
【技術分野】
【０００１】
本発明は、第１の領域およびさらなる領域を含むポリマー層に基づいたセキュリティー機能を含む複合物ならびに第１の領域およびさらなる領域を含むポリマー層に基づいたセキュリティー機能を含む複合物を作製する方法に関する。
【背景技術】
【０００２】
セキュリティー機能のために製品の侵害および偽造の停止がますます高度化されている。最近の技術の進歩により、高度な偽造に対してハードルを維持するセキュリティー機能を生成することが利用されている。セキュリティー機能の使用によって権限のない複製に対して保護される対象物の例は、ブランド製品、予備部品などの安全に関連する製品、身分証明書、免許証などの任意の種類の公式文書および紙幣がある。一般に、従来技術において知られている３種の異なるクラスのセキュリティー機能が存在する。第１のクラスの特徴はさらなる装置を必要とせずに検出可能である。このような特徴は、大部分が、ホログラム（特許文献１）もしくは透かしのような光学的特徴または点字のような触覚的特徴である。これらの特徴は典型的に肉眼で見える。第２のクラスの特徴は簡単な装置によって検出可能である。典型的に、第２のクラスの特徴は肉眼で見えない光学的特徴である。特許文献２はＵＶ蛍光インクを含むセキュリティー機能を開示している。この特徴は簡単な装置としてＵＶランプによって可視化できる。第３のクラスのセキュリティー機能は複雑な装置または手段のみによって検出可能である。これらの特徴は肉眼で見えない。可視化技術の例は化学分析および磁性の検出である。特許文献３はキャリアの磁性に基づいたセキュリティー機能を開示している。その機能は専用のセンサを使用して読むだけであり得る。
【０００３】
従来技術において知られているセキュリティー機能は以下の不都合な点がある。第１のクラスに属している従来技術のセキュリティー機能は肉眼で見える。偽造者によってそれ自体で容易に認識され得るセキュリティー機能は、権限のない複製に対するハードルを既に失っている。さらに、肉眼で見えるセキュリティー機能はマークした対象物の外観に影響を与える。第２または第３のグループに属する従来技術のセキュリティー機能は、さらなる装置もしくは複雑な手段、またはその両方によって可視化され得るか、または読み取られ得るだけである。従来技術のセキュリティー機能の可視化または読み取りは、それに非常に多くの時間を費やすことを必要とする。従来技術のセキュリティー機能の可視化または読み取りは、利用可能な適切な装置を有する人々によって実現されるだけであり得る。さらに、従来技術のセキュリティー機能の可視化または読み取りは、適切な装置が利用可能な状況において行われるだけであり得る。従来技術において知られている第３のクラスのセキュリティー機能の別の不都合な点は、可視化または読み取り手段が複雑であり、それ故、間違う傾向があることである。
【先行技術文献】
【特許文献】
【０００４】
【特許文献１】国際公開第２００６／０７４５５８  Ａ１号明細書
【特許文献２】欧州特許第１７１９６３７  Ａ２号明細書
【特許文献３】国際公開第２００９／０９０６７６  Ａ１号明細書
【発明の概要】
【発明が解決しようとする課題】
【０００５】
概して、本発明の目的は、従来技術から生じる不都合な点を少なくとも部分的に克服することである。本発明の目的は、肉眼で見えないセキュリティー機能を提供することである。本発明の別の目的は、機能が読み取られるまで肉眼で見えないセキュリティー機能を提供することである。本発明のさらに別の目的は、さらなる装置を必要とせずに可視化または読み取ることができるセキュリティー機能を提供することである。本発明のさらなる目的は、可能な限り短い時間の手段によって可視化または読み取ることができるセキュリティー機能を提供することである。本発明のさらなる目的は、簡単な手段によって可視化または読み取ることができるセキュリティー機能を提供することである。本発明のさらに別の目的は、その機能上で息を吐くことなどによる湿気によって可視化され得るセキュリティー機能を提供することである。本発明の別の目的は、可能な限り多くの人々によって可視化され得るセキュリティー機能を提供することである。本発明の他の目的は、可能な限り多くの生活の状況において可視化され得るセキュリティー機能を提供することである。本発明の別の目的は、他のセキュリティー機能に加えて対象物に適用され得るセキュリティー機能を提供することである。本発明の別の目的は、本発明による特徴の寄与および従来技術において知られている特徴の寄与を含む、組み合わされたセキュリティー機能を得るように適用され得るセキュリティー機能を提供することである。本発明の別の目的は、コスト効率良く製造され得るセキュリティー機能を提供することである。本発明の別の目的は、簡単な手段によって対象物に適用され得るセキュリティー機能を提供することである。本発明の別の目的は、迅速な手段によって対象物に適用され得るセキュリティー機能を提供することである。本発明の別の目的は、少しの材料から製造され得るセキュリティー機能を提供することである。本発明の別の目的は、コスト効率の良い材料から製造され得るセキュリティー機能を提供することである。本発明の別の目的は、様々な異なる対象物に容易に適用され得るセキュリティー機能を提供することである。本発明の別の目的は、紙幣に容易に適用され得るセキュリティー機能を提供することである。本発明の別の目的は、機能によってマークされた対象物の外観もしくはデザインまたはその両方に影響を与えないセキュリティー機能を提供することである。本発明の別の目的は、機能によってマークされる対象物の不適切な使用によって破壊されるセキュリティー機能を提供することである。本発明の別の目的は、特徴によってマークされる対象物の機能と組み合わされ得るセキュリティー機能を提供することである。本発明の別の目的は、帯電防止効果を備えることができるセキュリティー機能を提供することである。本発明の別の目的は、機能によってマークされる対象物の機械可読性を悪化させないセキュリティー機能を提供することである。本発明の別の目的は、機能の権限のない複製もしくは機能によってマークされる対象物の偽造またはその両方に対して高いハードルを提供するセキュリティー機能を提供することである。本発明の別の目的は、長時間安定なセキュリティー機能を提供することである。本発明の別の目的は、紙幣、ブランド製品、身分証明書、パスポートおよび免許証などの公式文書、スマートカードならびにＩＣチップが埋め込まれたカードに適用され得るセキュリティー機能を提供することである。
【課題を解決するための手段】
【０００６】
上記の目的の少なくとも１つに対する貢献は独立請求項によって与えられる。従属請求項は本発明の好ましい実施形態を提供し、上記の目的の少なくとも１つの解決策としても役立つ。
【０００７】
上記目的の少なくとも１つの解決策に対する寄与は、
ａ）基材表面を備える基材と、
ｂ）ポリマー層表面を備えるポリマー層であって、そのポリマー層は、
ｉ）ポリマーを含み、
ｉｉ）基材の基材表面と少なくとも部分的に重なる、
ポリマー層と
を含む複合物であって、
ポリマー層表面は第１の領域およびさらなる領域を備え、
第１の領域の水による湿潤に対するぬれ角と、さらなる領域の水による湿潤に対するぬれ角との差の絶対値は少なくとも約１０°、好ましくは少なくとも約１５°、より好ましくは少なくとも約２０°、さらにより好ましくは少なくとも約２５°、最も好ましくは少なくとも約３０°である、複合物によってなされる。好ましいポリマーは導電性ポリマーである。
【０００８】
本発明の一実施形態において、複合物は、ポリマーが導電性ポリマーであることを特徴とする。
【０００９】
本発明の一実施形態において、複合物は、導電性ポリマーがＰＥＤＯＴ：ＰＳＳであることを特徴とする。
【００１０】
本発明の一実施形態において、複合物は、ポリマー層が、ポリマー層の全重量に基づいて、約５〜約９７重量％の範囲、好ましくは約７〜約９５重量％の範囲、より好ましくは約１０〜約９０重量％の範囲、より好ましくは約１５〜約８５重量％の範囲、さらにより好ましくは約２０〜約８０重量％の範囲、さらにより好ましくは約３０〜約７０重量％の範囲、最も好ましくは約４０〜約６０重量％の範囲の量でポリマーを含むことを特徴とする。
【００１１】
本発明の一実施形態において、複合物は、ポリマー層がさらなるポリマーをさらに含むことと特徴とする。好ましいさらなるポリマーは添加剤もしくは架橋剤またはその両方である。好ましい添加剤は有機添加剤もしくは水溶性添加剤またはその両方である。好ましい有機添加剤は、ポリ酢酸ビニル（ｐｏｌｙｖｉｎｙｌａｃｅｔａｔ）、ポリカーボネート、ポリビニルブチレート（ｐｏｌｙｖｉｎｙｌｂｕｔｙｒａｔ）、ポリアクリル酸エステル、ポリメタクリル酸エステル、ポリスチロール、ポリアクリロニトリル、ポリ塩化ビニル、ポリブタジエン、ポリイソプレン、ポリエーテル、ポリスルホン酸、ポリスチレンスルホン酸、スルホポリエステル、ポリウレタン、メラミン−ホルムアルデヒド樹脂、ポリエステル、シリコン、スチロール／アクリル酸エステル−、酢酸ビニル／アクリル酸エステル−およびエチレン／酢酸ビニルコポリメリセート（ｖｉｎｙｌａｃｅｔａｔｃｏｐｏｌｙｍｅｒｉｓａｔｅ）、シリコーンまたはそれらの少なくとも２つの組み合わせからなる群から選択されるものである。特に好ましい有機添加剤はスルホポリエステルである。好ましい水溶性添加剤はポリビニルアルコールである。好ましい架橋剤は、ポリアクリレート、ポリオレフィン分散系（ｐｏｌｙｏｌｅｆｉｎｄｉｓｐｅｒｓｉｏｎ）およびエポキシシランまたはそれらの少なくとも２つの組み合わせからなる群から選択されるものである。好ましいエポキシシランは３−グリシドキシプロピルトリアルコキシシラン（３−ｇｌｙｃｉｄｏｘｙｐｒｏｐｙｌｔｒｉａｌｋｏｘｙｓｉｌｏａｎ）である。
【００１２】
本発明の一実施形態において、複合物は、ポリマー層が、ポリマー層の全重量に基づいて、少なくとも約１０重量％の量、好ましくは少なくとも約２０重量％の量、最も好ましくは少なくとも約２５重量％の量でさらなるポリマーを含み、水で湿潤している第１の領域の透過係数は、乾燥している第１の領域の透過係数より少なくとも約１０％、好ましくは少なくとも約２０％、最も好ましくは少なくとも約４５％高いことを特徴とする。本明細書全体を通しての使用に関して、透過係数は、層上の入射光の流束密度対層を通る透過後の光の流束密度の比と定義される。好ましい光は可視光である。好ましい可視光は、約４００〜約７００ｎｍの範囲の波長を有する光である。
【００１３】
本発明の一実施形態において、複合物は、ポリマー層が、ポリマー層の全重量に基づいて、約２０重量％未満、好ましくは約１０重量％未満、最も好ましくは約５重量％未満の量でさらなるポリマーを含むことを特徴とする。好ましいポリマー層は、基材を含む対象物の不適切な扱いによって、第１の領域の水での湿潤に対するぬれ角と、さらなる領域の水での湿潤に対するぬれ角の差の絶対値の低下を受ける。好ましい不適切な扱いは、機密事項の開封、振盪、輸送、大気への曝露またはそれらの少なくとも２つの組み合わせからなる群から選択されるものである。別の好ましいポリマー層は、化学的もしくは物理的プロセスまたはその両方によって、第１の領域の水での湿潤に対するぬれ角と、さらなる領域の水での湿潤に対するぬれ角の差の絶対値の低下を受ける。好ましい化学的プロセスは、ポリマー層を気体雰囲気もしくは流体雰囲気またはその両方に曝露することによって誘導される。好ましい物理的プロセスは、摩擦の付与、摩耗の付与、力の適用および熱処理の適用またはそれらの少なくとも２つの組み合わせからなる群から選択されるものである。別の好ましいポリマー層は、基材を含む対象物の不適切な扱い、化学的プロセス、物理的プロセスまたはそれらの少なくとも２つの組み合わせからなる群から選択されるものによる、損傷もしくは破壊またはその両方である。
【００１４】
本発明の一実施形態において、複合物は、第１の領域が、約１０〜約１５０°、好ましくは約１５〜約１４５°、より好ましくは約２０〜約１４０°、さらにより好ましくは約３０〜約１３０°、さらにより好ましくは約４０〜約１２０°、さらにより好ましくは約６０〜約１００°、最も好ましくは約７５〜約９５°の範囲の水での湿潤に対するぬれ角を特徴とし、さらなる領域は、約１〜約１４０°、好ましくは約５〜約１３５°、より好ましくは約１０〜約１３０°、さらにより好ましくは約１５〜約１２５°、さらにより好ましくは約２０〜約１２０°、さらにより好ましくは約３０〜約１１０°、最も好ましくは約５０〜約９０°の範囲の水での湿潤に対するぬれ角を特徴とすることを特徴とする。
【００１５】
本発明の一実施形態において、複合物は、その複合物が光学的特徴をさらに備え、
ポリマー層が光学的特徴と重なり、
ポリマー層が光学的特徴に対して光学的に透明である、
ことを特徴とする。光学的特徴は光学的手段によって読み取ることができる特徴である。好ましい光学的手段はヒトの眼である。
【００１６】
本発明の一実施形態において、複合物は、第１の領域が光学的特徴と少なくとも部分的に重なり、光学的特徴のコントラスト範囲は、乾燥している第１の領域と比べて水で湿潤している第１の領域について、少なくとも約１０％、好ましくは少なくとも約１５％、最も好ましくは少なくとも約２０％高いことを特徴とする。
【００１７】
本発明の一実施形態において、複合物は、光学的特徴が、光学的可変装置、高屈折率層、色、グラフィック要素、透かし、反射コーティング、はめ込み物またはそれらの少なくとも２つの組み合わせからなる群から選択されるものであることを特徴とする。光学的可変装置（ＯＶＤ）は従来技術において知られており、セキュリティー機能として使用される。高屈折率層は高屈折率材料を含む光学的に透明な層である。好ましい高屈折率材料は、酸化物、好ましくは二酸化チタン、もしくは硫化物、好ましくは硫化亜鉛またはその両方である。
【００１８】
本発明の一実施形態において、複合物は、光学的可変装置が回折構造および任意に金属層を含むことを特徴とする。本明細書全体を通しての使用に関して、回折構造は、光が回折する周期構造を含む対象物である。好ましい回折構造は回折格子である。好ましい回折格子は反射光子である。好ましい光学的可変装置は回折構造および金属層を含む。
【００１９】
本発明の一実施形態において、第１の領域は光学的特徴と少なくとも部分的に重なり、水で湿潤している第１の領域と、乾燥している第１の領域との間の光学的特徴のグレーレベルコントラストの差の絶対値は、少なくとも１のグレーレベル、好ましくは少なくとも２のグレーレベル、より好ましくは少なくとも３のグレーレベル、最も好ましくは少なくとも４のグレーレベルである。
【００２０】
本発明の一実施形態において、複合物は、第１のグレーレベルを有する第１のスケール領域および第２のグレーレベルを有する第２のスケール領域を少なくとも有するグレーレベルスケール、好ましくは少なくとも１、より好ましくは少なくとも２、より好ましくは少なくとも３を含み、さらなるスケール領域の各々は異なるさらなるグレーレベルを有し、光学的特徴は特徴領域を含み、特徴領域は第１の領域と重なり、乾燥している第１の領域についての特徴領域は第１のグレーレベルを特徴とし、水で湿潤している第１の領域についての特徴領域は第２のグレーレベルを特徴とする。
【００２１】
上記目的の少なくとも１つの解決策に対する寄与は、
ａ）基材表面を備える基材と、
ｂ）金属層表面を備える金属層であって、金属層は、
ｉ）金属を含み、
ｉｉ）基材表面と少なくとも部分的に重なる、
金属層と、
ｃ）回折層表面を備える回折層であって、回折層は、
ｉ）回折構造を含み、
ｉｉ）金属層表面と少なくとも部分的に重なる、
回折層と、
ｄ）ポリマー層表面を備えるポリマー層であって、ポリマー層は、
ｉ）ポリマーを含み、
ｉｉ）回折層表面と少なくとも部分的に重なる、
ポリマー層と
を含む、複合物であって、ポリマー層表面は第１の領域およびさらなる領域を備え、
第１の領域の水での湿潤に対するぬれ角と、さらなる領域の水での湿潤に対するぬれ角の差の絶対値が、少なくとも約１０°、好ましくは少なくとも約１５°、より好ましくは少なくとも約２０°、さらにより好ましくは少なくとも約２５°、最も好ましくは少なくとも約３０°である、複合物によってなされる。好ましいポリマーは導電性ポリマーである。好ましい導電性ポリマーはＰＥＤＯＴ：ＰＳＳである。
【００２２】
上記目的の少なくとも１つの解決策に対する寄与は、
ａ）基材表面を備える基材と、
ｂ）高屈折率層表面を備える高屈折率層であって、基材表面と少なくとも部分的に重なる高屈折率層と、
ｃ）回折層表面を備える回折層であって、回折層は、
ｉ）回折構造を含み、
ｉｉ）高屈折率層表面と少なくとも部分的に重なる、
回折層と、
ｄ）ポリマー層表面を備えるポリマー層であって、ポリマー層は、
ｉ）ポリマーを含み、
ｉｉ）回折層表面と少なくとも部分的に重なる、
ポリマー層と
を含む、複合物であって、ポリマー層表面は第１の領域およびさらなる領域を備え、
第１の領域の水での湿潤に対するぬれ角と、さらなる領域の水での湿潤に対するぬれ角の差の絶対値が、少なくとも約１０°、好ましくは少なくとも約１５°、最も好ましくは少なくとも約２０°、さらにより好ましくは少なくとも約２５°、最も好ましくは少なくとも約３０°である、複合物によってなされる。好ましいポリマーは導電性ポリマーである。好ましい導電性ポリマーはＰＥＤＯＴ：ＰＳＳである。
【００２３】
本発明の一実施形態において、複合物は、その複合物が金属層表面を備える金属層をさらに含み、金属層は、
ａ）金属を含み、
ｂ）高屈折率層表面と部分的に重なり、
金属層表面は回折層と少なくとも部分的に重なることを特徴とする。
【００２４】
本発明の一実施形態において、複合物は、その複合物が触覚的特徴をさらに含み、ポリマー層は触覚的特徴と重なり、ポリマー層は触覚的特徴に対して触覚的感覚を通すことを特徴とする。本明細書全体を通しての使用に関して、触覚的特徴は触覚センサによって読み取ることができる特徴である。好ましい触覚センサはヒトの皮膚である。層が重なっている触覚的特徴を触覚的手段が読み取ることができる場合、層は触覚的特徴に対して触覚的感覚を通す。好ましくは、ポリマー層の第１の領域が触覚的特徴と少なくとも部分的に重なるようにポリマー層は触覚的特徴と重なる。
【００２５】
本発明の一実施形態において、複合物は、触覚的特徴が、エンボス印刷、突出したレリーフ、くぼんだレリーフ、点字、テクスチャ、ミシン目またはそれらの少なくとも２つの組み合わせからなる群から選択されるものであることを特徴とする。
【００２６】
本発明の一実施形態において、複合物は、基材が価値のある対象物に含まれることを特徴とする。好ましい価値のある対象物は、小売用製品、予備部品および文書またはそれらの少なくとも２つの組み合わせからなる群から選択されるものである。好ましい小売用製品は、シートもしくは非シート様三次元構造（例えばモールド）またはその両方である。好ましい非シート様三次元構造は、自動車、トラック、電子デバイスおよび宝石またはそれらの少なくとも２つの組み合わせからなる群から選択されるものである。
【００２７】
本発明の一実施形態において、複合物は、価値のある対象物がシートであることを特徴とする。好ましいシートは、紙のシート、プラスチックのシートおよびラミネートのシートまたはそれらの少なくとも２つの組み合わせからなる群から選択されるものである。好ましい紙のシートは紙幣である。好ましい紙幣は機械可読紙幣である。別の好ましいシートはユーロ紙幣である。好ましいプラスチックのシートはスマートカードもしくはＩＣチップが埋め込まれたカードまたはその両方である。別の好ましいシートは、身分証明書、パスポート、免許証、シール、スタンプまたはそれらの少なくとも２つの組み合わせからなる群から選択されるものである。
【００２８】
上記の問題の少なくとも１つの解決策に対する寄与は、
ａ）基材表面を備える基材を準備するステップと、
ｂ）基材表面上にポリマー層を重ねるステップであって、ポリマー層は、
ｉ）ポリマーと、
ｉｉ）ポリマー層表面と
を含む、ステップと、
ｃ）ポリマー層表面の領域をＵＶ光で照射するステップと
を含む、複合物を作製する方法であって、ステップｃ）の後、ポリマー層表面は第１の領域およびさらなる領域を備え、第１の領域の水での湿潤に対するぬれ角と、さらなる領域の水での湿潤に対するぬれ角の差の絶対値は、少なくとも約１０°、好ましくは少なくとも約１５°、より好ましくは少なくとも約２０°、さらにより好ましくは少なくとも約２５°、最も好ましくは少なくとも約３０°である、方法によってなされる。好ましいポリマーは導電性ポリマーである。好ましい導電性ポリマーはＰＥＤＯＴ：ＰＳＳである。好ましいＵＶ光は、約１８５〜約２５４ｎｍの範囲、好ましくは約１８５〜約２２５ｎｍの範囲の波長を特徴とする。ＵＶ光でポリマー層の領域を照射する好ましい時間は、約１〜約５秒、より好ましくは約３〜約５秒の範囲である。ポリマー層表面を照射するＵＶ光の好ましい流束密度は、約１５０〜約２５０ｍＷ／ｍ２、より好ましくは約１７５〜約２２５ｍＷ／ｍ２、さらにより好ましくは約１８５〜約２１５ｍＷ／ｍ２、最も好ましくは約１９５〜約２０５ｍＷ／ｍ２の範囲である。好ましくは、ポリマー層表面の一部は、照射の間、ＵＶ光に対してマスクにより遮蔽される。好ましくは、マスクは、照射の間、ＵＶ光に対してポリマー層表面の第１の領域を遮蔽しない。本発明に係る別の好ましい方法において、マスクは、照射の間、ＵＶ光に対してポリマー層表面のさらなる領域を遮蔽しない。好ましくは、マスクは、約１００〜約１２０℃、好ましくは約１０５〜約１１５℃、より好ましくは約１０８〜約１１２℃の範囲の温度を有する。
【００２９】
本発明の一実施形態において、方法は、重ねるステップが、印刷、噴霧、浸漬、被覆、鋳造、積層またはそれらの少なくとも２つの組み合わせからなる群から選択されるものであることを特徴とする。好ましい種類の印刷は、グラビア印刷、凹版印刷、メッシュ印刷またはそれらの少なくとも２つの組み合わせからなる群から選択される。好ましい種類の被覆はスピンコーティングもしくはスリットコーティングまたはその両方であり、スリットコーティングがより好ましい。
【００３０】
上記の目的の少なくとも１つの解決策に対する寄与は、本発明に係る任意の方法によって得られる複合物によってなされる。
【００３１】
本発明の一実施形態において、複合物は、ポリマー層が、以下の基準：
ａ）第１の領域のＩＲ吸収がさらなる領域のＩＲ吸収より少なくとも約２倍、好ましくは少なくとも約３倍、より好ましくは少なくとも約４倍、最も好ましくは少なくとも約５倍高いこと、
ｂ）さらなる領域の導電率が第１の領域の導電率より少なくとも約４倍、好ましくは少なくとも約５倍、より好ましくは少なくとも約６倍、最も好ましくは少なくとも約７倍高いこと、
ｃ）ポリマー層表面の少なくとも一部が約５〜約１０１０Ω／スクエアの範囲、好ましくは約１０〜約０．５×１０１０Ω／スクエアの範囲、より好ましくは約１００〜約１０９Ω／スクエアの範囲、さらにより好ましくは約１０００〜約１０８Ω／スクエアの範囲、最も好ましくは約１０４〜約１０７Ω／スクエアの範囲の表面抵抗を有すること、
ｄ）ポリマー層が光学的に透明であること、
ｅ）ポリマー層が約０．０１〜約５００μｍの範囲、好ましくは約０．０１〜約５μｍの範囲、より好ましくは約０．０５〜約４．５μｍの範囲、より好ましくは約０．１〜約４μｍの範囲、さらにより好ましくは約０．２〜約３．５μｍの範囲、最も好ましくは約０．５〜約３μｍの範囲の厚さを有すること
の少なくとも１つ、好ましくは２つ以上、または全てを満たすことを特徴とする。
【００３２】
本発明の好ましい複合物は、上記の基準の以下の組み合わせ：ａ）ｂ）またはａ）ｄ）の各々を特徴とする。ＩＲ吸収は約８００〜約８５０ｎｍの範囲の波長を有する光の吸収である。
【００３３】
層
本明細書全体を通しての使用に関して、層は、空間において第１、第２および第３のデカルト座標方向に延びる本体であり、その本体は第３の方向よりも長い長さで第１および第２の方向に延びる。好ましい層は被覆である。層表面は、層の全ての表面の中で最大の表面積を有する層の２つの表面のうちの１つである。層が、層表面が向かい合う方向において第２の層と続いている場合、層は第２の層の層表面と重なる。層表面と重なる層は層表面と結合し得る。好ましい結合は物理的結合もしくは化学的結合またはその両方である。層表面と重なる層は層表面と直接続いてもよいか、または層と、層が重なっている層表面との間にさらなる層、物質もしくは対象物が存在してもよい。任意の層が副層を含んでもよい。
【００３４】
基材
基材は、本発明に係るポリマー層が重なることができる基材表面を備える任意の対象物であってもよい。基材は基材層として実現されてもよい。好ましい基材は、本発明に係るセキュリティー機能によってマークされている対象物である。別の好ましい基材は、本発明に係るセキュリティー機能によってマークされている対象物上に重なっている基材層である。別の好ましい基材は、紙、ラミネート、プラスチック層、金属箔、ガラスシートまたはそれらの少なくとも２つの組み合わせからなる群から選択されるものである。
【００３５】
導電性ポリマー
本明細書で特に、「導電性ポリマー」は、酸化または還元後に電気伝導性を有するπ共役ポリマーの化合物クラスを意味すると理解される。好ましくは、導電性ポリマーは、これらのπ共役ポリマーが、酸化後、少なくとも０．１Ｓ  ｃｍ−１のオーダーの導電率を有する意味と理解される。本発明に係る特に好ましい実施形態によれば、導電性ポリマーは、アニオン、好ましくはポリアニオンを含む。そしてアニオンおよびカチオンは導電性ポリマーに存在する。そして２つの成分は一緒に導電性ポリマーを形成する。
【００３６】
これに関して、導電性ポリマーは、ポリチオフェン、特に好ましくは一般式（Ｉ）もしくは（ＩＩ）の繰り返し単位または一般式（Ｉ）および（ＩＩ）の単位の組み合わせを有するポリチオフェン、好ましくは一般式（ＩＩ）の繰り返し単位を有するポリチオフェンを含むことが特に好ましい。
【化１】
2016536163.tif 000003
式中、
Ａは、任意に置換されたＣ１−Ｃ５−アルキレンラジカルを表し、
Ｒは、直鎖または分枝の任意に置換されたＣ１−Ｃ１８−アルキルラジカル、任意に置換されたＣ５−Ｃ１２−シクロアルキルラジカル、任意に置換されたＣ６−Ｃ１４−アリールラジカル、任意に置換されたＣ７−Ｃ１８−アラルキルラジカル、任意に置換されたＣ１−Ｃ４−ヒドロキシアルキルラジカルまたはヒドロキシルラジカルを表し、
ｘは、０〜８の整数を表し、
各場合、いくつかのラジカルＲはＡに結合し、それらは同じであっても、異なっていてもよい。
【００３７】
一般式（Ｉ）および（ＩＩ）は、ｘ置換基ＲがアルキレンラジカルＡに結合し得ることを意味すると理解される。
【００３８】
Ａが任意に置換されたＣ２−Ｃ３−アルキレンラジカルを表し、ｘが０または１を表す、一般式（ＩＩ）の繰り返し単位を有するポリチオフェンが特に好ましい。任意に置換されているポリ（３，４−エチレンジオキシチオフェン）が、固体電解質の導電性ポリマーとして非常に特に好ましい。
【００３９】
本発明の文脈において、ポリ−という接頭語は、ポリマーまたはポリチオフェンが一般式（Ｉ）または（ＩＩ）の１つより多い同一または異なる繰り返し単位を含有することを意味すると理解される。一般式（Ｉ）または（ＩＩ）の繰り返し単位に加えて、ポリチオフェンは任意にまた、他の繰り返し単位を含んでもよいが、ポリチオフェンの全ての繰り返し単位の少なくとも５０％、特に好ましくは少なくとも７５％、最も好ましくは少なくとも９５％が、一般式（Ｉ）および／または（ＩＩ）、特に好ましくは（ＩＩ）を有することが好ましい。ポリチオフェンは合計で一般式（Ｉ）および／または（ＩＩ）のｎ個の繰り返し単位を含有し、ｎは２〜２，０００、好ましくは２〜１００の整数である。一般式（Ｉ）または（ＩＩ）の繰り返し単位は、各場合、ポリチオフェン内で同じであっても、異なっていてもよい。各場合、一般式（ＩＩ）の同じ繰り返し単位を有するポリチオフェンが好ましい。
【００４０】
ポリチオフェンは、各場合、好ましくは末端基上にＨを有する。
【００４１】
本発明の文脈において、Ｃ１−Ｃ５−アルキレンラジカルＡは、好ましくは、メチレン、エチレン、ｎ−プロピレン、ｎ−ブチレンまたはｎ−ペンチレンである。Ｃ１−Ｃ１８−アルキルラジカルＲは、好ましくは、直鎖または分枝のＣ１−Ｃ１８−アルキルラジカル、例えばメチル、エチル、ｎ−もしくはイソ−プロピル、ｎ−、イソ−、ｓｅｃ−もしくはｔｅｒｔ−ブチル、ｎ−ペンチル、１−メチルブチル、２−メチルブチル、３−メチルブチル、１−エチルプロピル、１，１−ジメチルプロピル、１，２−ジメチル−プロピル、２，２−ジメチルプロピル、ｎ−ヘキシル、ｎ−ヘプチル、ｎ−オクチル、２−エチルヘキシル、ｎ−ノニル、ｎ−デシル、ｎ−ウンデシル、ｎ−ドデシル、ｎ−トリデシル、ｎ−テトラデシル、ｎ−ヘキサデシルまたはｎ−オクタデシルを表し、Ｃ５−Ｃ１２−シクロアルキルラジカルＲは、例えば、シクロペンチル、シクロヘキシル、シクロヘプチル、シクロオクチル、シクロノニルまたはシクロデシルを表し、Ｃ５−Ｃ１４−アリールラジカルＲは、例えば、フェニルまたはナフチルを表し、Ｃ７−Ｃ１８−アラルキルラジカルＲは、例えば、ベンジル、ｏ−、ｍ−、ｐ−トリル、２，３−、２，４−、２，５−、２，６−、３，４−、３，５−キシリルまたはメシチルを表す。上述の記載は例として本発明を例示するのに役立ち、限定とはみなされない。
【００４２】
本発明の文脈において、多くの有機基は、ラジカルＡおよび／またはラジカルＲの可能な任意のさらなる置換基、例えばアルキル、シクロアルキル、アリール、アラルキル、アルコキシ、ハロゲン、エーテル、チオエーテル、ジスルフィド、スルホキシド、スルホン、スルホネート、アミノ、アルデヒド、ケト、カルボン酸エステル、カルボン酸、炭酸、カルボン酸塩、シアノ、アルキルシランおよびアルコキシシラン基ならびにカルボキサミド基である。
【００４３】
導電性ポリマーに含まれるポリチオフェンは中性またはカチオン性であってもよい。好ましい実施形態において、それらはカチオン性であり、ポリチオフェン主鎖上の電荷のみに関して「カチオン性」である。ポリチオフェンは、ラジカルＲ上の置換基に応じて、構造単位において正および負電荷を有してもよく、正電荷はポリチオフェン主鎖上に存在し、負電荷は任意にスルホン酸またはカルボン酸基によって置換されたラジカルＲ上に存在する。本文脈において、ポリチオフェン主鎖の正電荷は、任意にラジカルＲ上に存在しているアニオン基によって部分的または完全に満たされ得る。全体的に、これらの場合、ポリチオフェンはカチオン性、中性またはさらにアニオン性であってもよい。それにも関わらず、本発明の文脈において、それらは全てカチオン性ポリチオフェンに関する。なぜなら、ポリチオフェン主鎖上の正電荷は決定的要因であるからである。正電荷は式に示されない。なぜなら、それらの正確な数および位置は完全に決定できないからである。しかしながら、正電荷の数は少なくとも１および多くともｎであり、ｎはポリチオフェン内の全ての繰り返し単位（同一または異なる）の総数である。
【００４４】
正電荷を補償するために、これが任意にスルホネート−またはカルボキシレート−置換およびそれにより負電荷ラジカルＲによって既に行われていない場合、カチオン性ポリチオフェンは対イオンとしてアニオンを必要とし、対イオンはモノマーまたはポリマーアニオンであってもよい。ポリマーアニオンはまた、以下においてポリアニオンとも呼ばれる。ポリアニオンが利用される場合、導電性ポリマーがポリチオフェンとポリアニオンの錯体、非常に特に好ましくはポリ（３，４−エチレンジオキシチオフェン）およびポリスチレンスルホン酸を含むことが特に好ましい。
【００４５】
ポリアニオンはモノマーアニオンであることが好ましい。なぜなら、それらは膜形成に貢献し、それらのサイズのために、熱により安定である導電性膜を生じるからである。ここで、ポリアニオンは、例えば、ポリアクリル酸、ポリメタクリル酸もしくはポリマレイン酸などのポリマーカルボン酸、またはポリスチレンスルホン酸およびポリビニルスルホン酸などのポリマースルホン酸のアニオンであってもよい。これらのポリカルボン酸およびポリスルホン酸はまた、ビニルカルボン酸およびビニルスルホン酸と他の重合可能なモノマー、例えばアクリル酸エステルおよびスチレンのコポリマーであってもよい。特に好ましくは、固体電解質はポリチオフェンの正電荷を補償するためにポリマーカルボン酸またはスルホン酸のアニオンを含有する。
【００４６】
ポリチオフェン、特にポリ（３，４−エチレンジオキシチオフェン）が使用される場合に、先行技術から公知のＰＥＤＯＴ：ＰＳＳ錯体の形態で錯体として結合して存在することが好ましいポリスチレンスルホン酸（ＰＳＳ）のアニオンは、ポリアニオンとして特に好ましい。このような錯体は、ポリスチレンスルホン酸の存在下での、水溶液中でのチオフェンモノマー、好ましくは、３，４−エチレンジオキシチオフェンの酸化重合によって得ることができる。
【００４７】
ポリアニオンを与えるポリ酸の分子量は、好ましくは、１，０００〜２，０００，０００、特に好ましくは２，０００〜５００，０００である。ポリ酸またはそれらのアルカリ金属塩は、例えば、ポリスチレンスルホン酸およびポリアクリル酸のように市販されているか、または公知のプロセスを使用して調製することもできる（例えば、Ｈｏｕｂｅｎ  Ｗｅｙｌ、Ｍｅｔｈｏｄｅｎ  ｄｅｒ  ｏｒｇａｎｉｓｃｈｅｎ  Ｃｈｅｍｉｅ、第Ｅ２０号、Ｍａｋｒｏｍｏｌｅｋｕｌａｒｅ  Ｓｔｏｆｆｅ、ｐａｒｔ  ２、１９８７年、１１４１頁以降を参照）。
【００４８】
ポリアニオンおよびポリチオフェン、特にポリスチレンスルホン酸およびポリ（３，４−エチレンジオキシチオフェン）は、０．５：１〜５０：１、好ましくは１：１〜３０：１、特に好ましくは２：１〜２０：１の重量比で、導電性ポリマー、また固体電解質中に存在し得る。ここで、完全な変換が重合の間に行われると仮定して、導電性ポリマーの重量は導電性ポリマーを調製するために利用されるモノマーの重量に対応する。本発明に係るコンデンサの特定の実施形態によれば、ポリスチレンスルホン酸は、ポリチオフェン、特にポリ（３，４−エチレンジオキシチオフェン）に対して過剰な重量で存在する。
【００４９】
使用されるモノマーアニオンは、例えば、メタンスルホン酸、エタンスルホン酸、プロパンスルホン酸、ブタンスルホン酸もしくは高級スルホン酸、例えばドデカンスルホン酸などのＣ１−Ｃ２０−アルカンスルホン酸のモノマーアニオン、トリフルオロメタンスルホン酸、ペルフルオロブタンスルホン酸もしくはペルフルオロオクタンスルホン酸などの脂肪族ペルフルオロスルホン酸のモノマーアニオン、２−エチルヘキシルカルボン酸などの脂肪族Ｃ１−Ｃ２０−カルボン酸のモノマーアニオン、トリフルオロ酢酸もしくはペルフルオロオクタン酸などの脂肪族ペルフルオロカルボン酸のモノマーアニオン、ならびにベンゼンスルホン酸、ｏ−トルエンスルホン酸、ｐ−トルエンスルホン酸もしくはドデシルベンゼンスルホン酸などの、Ｃ１−Ｃ２０−アルキル基で置換されていてもよい芳香族スルホン酸のモノマーアニオン、ならびにカンファースルホン酸などのシクロアルカンスルホン酸のモノマーアニオン、またはテトラフルオロホウ酸アニオン、ヘキサフルオロリン酸アニオン、過塩素酸アニオン、ヘキサフルオロアンチモン酸アニオン、ヘキサフルオロヒ酸アニオンまたはヘキサクロロアンチモン酸アニオンである。
【００５０】
光学的に透明
本明細書全体を通しての使用に関して、層が、光に対して、少なくとも約０．４、特に少なくとも約０．５、より好ましくは少なくとも約０．６、さらにより好ましくは少なくとも約０．７、さらにより好ましくは少なくとも約０．８、最も好ましくは少なくとも約０．９の透過係数を有する場合、層は光学的に透明である。好ましい光は可視光である。好ましい可視光は約４００〜約７００ｎｍの範囲の波長を有する光である。層が、特徴もしくは本体またはその両方のそれぞれにより反射もしくは回折されるまたはその両方である光に対して光学的に透明である場合、層は本体もしくは特徴またはその両方に対して光学的に透明である。
【００５１】
金属層
本明細書全体を通しての使用に関して、好ましい金属層は、金属層の全重量に基づいて、少なくとも約５０重量％、好ましくは少なくとも約６０重量％、より好ましくは少なくとも約７０重量％、さらにより好ましくは少なくとも約８０重量％、最も好ましくは少なくとも約９０重量％の量で金属を含む。好ましい金属はアルミニウムである。
【００５２】
試験方法
以下の試験方法が本発明に使用される。試験方法が存在しない場合、特徴を測定するためにＩＳＯ試験方法（本出願の再先の出願日に最も近い）を適用する。異なる測定条件が存在しない場合、２９８．１５Ｋ（２５℃、７７°Ｆ）の温度および１００ｋＰａ（１４．５０４ｐｓｉ、０．９８６ａｔｍ）の絶対圧力として標準的な周囲温度および圧力（ＳＡＴＰ）を適用する。
【００５３】
層の厚さ
層の厚さはスタイラスプロフィロメーター（Ｖｅｅｃｏ、Ｄｅｋｔａｋ  １５０）によって測定した。
【００５４】
水による湿潤に対するぬれ角
水による湿潤に対するぬれ角を測定するために、ＣＦ４０００カメラモジュールおよびＳＷ４００１ソフトウェアと共にＫｒｕｓｓ  ＧｍｂＨ製の自動投与システムを備えたＥａｓｙＤｒｏｐ  ＤＳＡ２０Ｅ機器を使用した。蒸留水の水滴を第１の領域およびさらなる領域のそれぞれにシリンジにより置き、接触角を測定した。
【００５５】
透過係数（視感透過率）
視感透過率はＡＳＴＭ  Ｄ  １００３に従って波長に応じて測定し、しばしばＡＳＴＭ  Ｅ３０８に従って輝度とも称される標準的な明度Ｙを計算するために使用する。完全に透明な試料についてＹ＝１００であり、不透明な試料についてＹ＝０である。光工学に関して、Ｙ（Ｄ６５／１０［ｄｅｇ．］）は１０［ｄｅｇ．］の角度で観察される標準的な光の種類Ｄ６５を使用して計算した標準的な明度であると理解される（ＡＳＴＭ  Ｅ３０８を参照のこと）。述べられている標準的な色値は純粋な層を指し、すなわち、被覆されていない基材も対照として測定される。測定のために準備した試料を乾燥と定義し、測定のために水を適用した試料を水による湿潤と定義する。
【００５６】
コントラスト範囲
１０２４ピクセルを備えるＣＩＳライン走査カメラ（Ｅｕｒｅｃａ  Ｍｅｓｓｔｅｃｈｎｉｋ  ＧｍｂＨ製のＥＬＩＳ  １２０４  ＵＳＢボード）およびＬＥＤ光源（Ｅｕｒｅｃａ  Ｍｅｓｓｔｅｃｈｎｉｋ  ＧｍｂＨ製のＬＬ３０４  ５３０ｎｍ）を、測定テーブルを目標として、両方が５ｍｍの測定テーブルまでの距離を有するように並行に並べる。測定テーブルは側方デカルト方向ｘおよびｙの両方において移動可能である。白いスクリーンを測定テーブルの上に置く。ライン走査カメラおよびＬＥＤ光源を起動する。測定する試料を、その試料がＬＥＤ光源によって完全に照射されるように白いスクリーンの上に位置付ける。ライン走査カメラを露出過度しないようにＬＥＤ光源を調整する。上記の基本調整を実現している間、試料を動かさない。測定のために、試料と共に測定テーブルを０．５ｍｍの増分で動かす。各増分において、測定写真をライン走査カメラによって撮る。これを、測定する試料の全領域が走査されるまで、ｘおよびｙ方向において別々に行う。ライン走査カメラによって撮った各々の測定写真を、ライン走査カメラの対応するソフトウェア（Ｓｐｅｃｔｒｏｎｉｃ  Ｄｅｖｉｃｅｓ  Ｌｔｄ製の可視化ソフトウェア）によって評価する。その結果、ソフトウェアは試料の走査領域のコントラスト範囲を提供する。
【００５７】
ＩＲ吸収
１０２４ピクセルを備えるＣＩＳライン走査カメラ（Ｅｕｒｅｃａ  Ｍｅｓｓｔｅｃｈｎｉｋ  ＧｍｂＨ製のＥＬＩＳ  １２０４  ＵＳＢボード）およびＬＥＤ光源（Ｅｕｒｅｃａ  Ｍｅｓｓｔｅｃｈｎｉｋ  ＧｍｂＨ製のＬＬ３０４  ８５０ｎｍ）を、測定テーブルを目標として、両方が５ｍｍの測定テーブルまでの距離を有するように並行に並べる。ライン走査カメラを、８５０ｎｍの波長で光を通さない光学帯域フィルターによって光に対して選択的に遮蔽する。測定テーブルは側方デカルト方向ｘおよびｙの両方において移動可能である。白いスクリーンを測定テーブルの上に置く。ライン走査カメラおよびＬＥＤ光源を起動する。測定する試料を、その試料がＬＥＤ光源によって完全に照射されるように白いスクリーンの上に位置付ける。ライン走査カメラを露出過度しないようにＬＥＤ光源を調整する。上記の基本調整を実現している間、試料を動かさない。測定のために、試料と共に測定テーブルを０．５ｍｍの増分で動かす。各増分において、測定写真をライン走査カメラによって撮る。これを、測定する試料の全領域が走査されるまで、ｘおよびｙ方向において別々に行う。ライン走査カメラによって撮った各々の測定写真を、ライン走査カメラの対応するソフトウェア（Ｓｐｅｃｔｒｏｎｉｃ  Ｄｅｖｉｃｅｓ  Ｌｔｄ製の可視化ソフトウェア）によって評価する。その結果、ソフトウェアは試料の走査領域によって８５０ｎｍの波長を有する光の吸収を提供する。
【００５８】
導電率
導電率は比抵抗の逆数であると理解される。これは導電性ポリマー層の表面抵抗および膜厚の積（膜の異なる位置における２回の測定の平均値）から計算される。導電性ポリマーについての表面抵抗はＤＩＮ  ＥＮ  ＩＳＯ  ３９１５に従って測定し、ポリマー層の厚さはスタイラスプロフィロメーターを使用して測定する。
【００５９】
表面抵抗
導電性ポリマーについての表面抵抗はＤＩＮ  ＥＮ  ＩＳＯ  ３９１５に従って測定する。
【００６０】
グレーレベル／グレーレベルコントラスト
グレースケール：
グレーレベルおよびグレーレベルコントラストは、ＩＳＯ  １２６４１：１９９７（Ｅ）の９頁の注釈１０において参照されるタブローＩＴ８．７／２−１９９３のグレースケールを使用して決定する。そのグレースケールは２２の異なるグレーレベルを含む。この測定の目的のために、最も明るいグレーレベルをグレーレベル１と表し、ｎ段階の暗さの各グレーレベルをグレーレベルｎ＋１と表し、ｎは１〜２１の整数である。最も暗いグレーレベルはグレーレベル２２と表す。
【００６１】
グレーレベル：
所定の領域のグレーレベルは、肉眼により領域をグレースケールと比較することによって測定する。領域のグレーの色合いに最も近いグレースケールのグレーレベルをその領域に割り当てる。
【００６２】
乾燥している第１の領域についてのグレーレベルコントラスト：
最初に、光学的特徴上の表面を、乾燥したティッシュを使用して拭き取る。光学的特徴のグレーレベルコントラストを以下のように測定する。光学的特徴のグレーの最も明るい色合いを肉眼での検査により確認する。このグレーの最も明るい色合いを上記のグレースケールと比較し、グレーの最も明るい色合いのグレーレベルｘを上記に与えたように測定する。光学的特徴のグレーの最も暗い色合いを肉眼で検査することによって確認する。このグレーの最も暗い色合いを上記のグレースケールと比較し、グレーの最も明るい色合いのグレーレベルｙを上記のように与える。グレーレベルコントラストをｘ−ｙの絶対値として与える。
【００６３】
水で湿潤している第１の領域についてのグレーレベルコントラスト：
最初に、光学的特徴上の表面を、乾燥したティッシュを使用して拭き取る。次いで吐いた息の凝縮水の水滴が表面上で形成されるように表面に息を吹きかける。この水滴は均一に光学的特徴上の表面を覆うべきである。息を吐いた後、水滴が消える前に測定を終えなければならない。光学的特徴のグレーレベルコントラストは以下のように測定される。光学的特徴のグレーの最も明るい色合いは肉感で検査することにより確認される。このグレーの最も明るい色合いを上記のグレースケールと比較し、グレーの最も明るい色合いのグレーレベルｕを上記に与えたように測定する。光学的特徴のグレーの最も暗い色合いを肉眼で検査することによって確認する。このグレーの最も暗い色合いを上記のグレースケールと比較し、グレーの最も明るい色合いのグレーレベルｖを上記に与えるように測定する。グレーレベルコントラストをｕ−ｖの絶対値として与える。
【図面の簡単な説明】
【００６４】
【図１】図１ａは、本発明に係る複合物の概略断面図である。図１ｂは、図１ａの複合物の概略上面図である。
【図２ａ】光学的特徴を備える本発明に係る複合物の概略断面図である。
【図２ｂ】光学的特徴を備える本発明に係る別の複合物の概略断面図である。
【図３ａ】光学的特徴を備える本発明に係る別の複合物の概略断面図である。
【図３ｂ】図３ａの複合物の概略上面図である。
【図４ａ】光学的特徴を備える本発明に係る別の複合物の概略断面図である。
【図４ｂ】図４ａの複合物の概略上面図である。
【図５ａ】触覚的特徴を備える本発明に係る複合物の概略断面図である。
【図５ｂ】図５ａの複合物の概略上面図である。
【図６ａ】触覚的特徴を備える本発明に係る別の複合物の概略断面図である。
【図６ｂ】図５ａの複合物の概略上面図である。
【図７】本発明に係る別の複合物の概略断面図である。
【図８】本発明に係る方法についての設定の概略断面図である。
【図９ａ】光学的特徴を備える本発明に係る別の複合物の別の複合物の概略断面図である。
【図９ｂ】図９ａの複合物の概略上面図である。
【図１０ａ】光学的特徴を備える本発明に係る別の複合物の概略断面図である。
【図１０ｂ】図１０ａの複合物の概略上面図である。
【図１１ａ】光学的特徴を備える本発明に係る別の複合物の概略断面図である。
【図１１ｂ】図１１ａの複合物の概略上面図である。
【図１２ａ】第１の層が乾燥している、光学的特徴を備える本発明に係る別の複合物の上面写真である。
【図１２ｂ】第１の層が湿潤している、図１２ａの複合物の別の上面写真である。
【発明を実施するための形態】
【００６５】
実施例
ここで本発明を実施例および図面により詳細に説明するが、それらは限定ではない。
【００６６】
実施例１：
導電性ポリマー配合：
磁気撹拌バーを備えた２５０ｍＬのガラスビーカー中に、４５ｇのＣｌｅｖｉｏｓ（商標）Ｐ（Ｈｅｒａｅｕｓ  Ｐｒｅｃｉｏｕｓ  Ｍｅｔａｌｓ  ＧｍｂＨ製）を入れた。撹拌しながら、４ｇのエチレングリコール、０．５ｇのＳｉｌｑｕｅｓｔ  Ａ１８７（Ｍｏｍｅｎｔｉｖｅ）、５０．２ｇのイソプロパノールおよび０．３ｇのＤｙｎｏｌ  ６０４（ＡｉｒＰｒｏｄｕｃｔｓ）を連続して加えた。撹拌を３０分間継続した。
【００６７】
被覆：
上記の溶液の２４ミクロンの湿潤膜をワイヤ−バーコーター（ＲＫ  Ｐｒｉｎｔ−Ｃｏａｔ  Ｉｎｓｔｒｕｍｅｎｔｓ  Ｌｔｄ．）によりＰＥＴ膜（Ｍｅｌｉｎｅｘ  ５０５）上に被覆し、膜を１３０℃にて２分間強制対流（Ｈｅｒａｅｕｓ）によりオーブン中で乾燥させた。
【００６８】
ＵＶ照射：
被覆した膜を、被覆した側をあおむけにしてキャリア金属プレート（固定具）に固定する。５ｍｍ幅および４０ｍｍ長で、５ｍｍの間隔をあけている６つのスリットを有する金属マスクを被覆した膜に置く。固定具を、１０００Ｗ電力を備えたＨＱＬ  ＵＶランプを含むボックス内に挿入する。試料からＵＶランプまでの距離は約８ｍｍであり、ボックス内の温度は約２２０℃である。照射時間は４秒であり、その後、試料を含む固定具を取り出す。ＵＶ露出領域が第１の領域であり、マスクから保護した非露出領域がさらなる領域である。
【００６９】
第１の領域およびさらなる領域における水のぬれ角を測定した。
【００７０】
可視化：
ＵＶ照射した試料は試料の被覆上に息を吐くことによって容易に可視化でき、数秒ですぐに金属スリットマスクのパターン（高いグレーレベルコントラスト）が明確に見え、次いで再び消失する。息を吐くことによる可視化は完全に可逆的であり、再現性がある。
【００７１】
実施例２：
Ｅａｓｔｅｋ  １２００−０２（Ｅａｓｔｍａｎ  Ｃｈｅｍｉｃａｌ  Ｃｏｍｐａｎｙ）を、２４ミクロンのワイヤバーコータによってＭｅｌｉｎｅｘ  ５０５基材上に被覆し、強制対流によりオーブン中で１３０℃にて２分間乾燥させる。ＵＶ照射ならびに第１の領域およびさらなる領域における水のぬれ角の測定を実施例１に記載されるように同様に行った。
【００７２】
息を吐くことによる可視化により、すぐにマスクのパターン（高いグレーレベルコントラストを有する）を示したが、パターンは実施例１と比べて逆であるように見える。
【００７３】
実施例３：
Ｅａｓｔｅｋ  １２００−０２の代わりにＮｅｏＲｅｚ  Ｒ９８６（ＤＳＭ）を使用した以外は実験２を繰り返した。実施例１のように息を吐くことによる可視化はできず、パターンは観察できなかった。
【００７４】
実施例４：
Ｃｌｅｖｉｏｓ（商標）Ｆ  １４１Ｍ（Ｈｅｒａｅｕｓ  Ｐｒｅｃｉｏｕｓ  Ｍｅｔａｌｓ  ＧｍｂＨ）導電性ポリマー被覆配合物をＥａｓｔｅｋ  １２００−０２の代わりに使用したこと以外は実験２を繰り返した。
【００７５】
実施例１と同様に息を吐くことによってパターンは可視化できたが、グレーレベルコントラストは低かった。
【００７６】
実施例５：
３０ｇのＣｌｅｖｉｏｓ（商標）Ｐ、１１０ｇの純水、６ｇのＥａｓｔｅｋ  １２００−０２、２ｇのＡｃｒａｆｉｘ  ＭＬ（Ｔａｎａｔｅｘ  Ｃｈｅｍｉｃａｌｓ）、０．４ｇのＤｙｎｏｌ  ６０４および５０ｇのイソプロパノールから配合物を実施例１の手順に従って調製した。この配合物は、実施例２を繰り返すためにＥａｓｔｅｋ  １２００−０２の代わりに使用した。
【００７７】
息を吐くことによるパターンの可視化が可能であり、グレーレベルコントラストは優れていた。
【００７８】
【表１】
2016536163.tif 000004
【００７９】
実施例６：
被覆した基材を実施例１と同様に調製し、次いでスリットマスクの代わりに１２ｍｍ直径の円形ホールを有するマスクを用いてＵＶ照射した。冷間ロールラミネーターによって、基材の底側を両面接着テープ（ＨｏｂｂｙＦｕｎ  Ｃｏｍｐａｎｙ、ドイツ製のＣｒｅａｆｉｘ  Ｓｐｅｚｉａｌ）によってホログラム（これは直径１２ｍｍのボールのホログラフィー像を示す）と合わせた。ラミネーションの前に、ＵＶ露出した円の底側をホログラフィー像と重なるように配置した。ポリマー層表面に息を吐くと、ホログラフィー像のグレーレベルコントラストが３段階より多く増加した。グレーレベルコントラストの増加を上記の試験方法「グレーレベルコントラスト」によって定量する。
【００８０】
図１ａは、本発明に係る複合物１００の概略断面図を示す。複合物１００は基材表面１０２を有する基材１０１を備える。基材１０１は紙１０１のシートである。基材表面１０２には、ポリマー層表面１０４を有するポリマー層１０３が重ねられている。ポリマー層１０３はＰＥＤＯＴ：ＰＳＳを含む。ポリマー層１０３は基材表面１０２に直接続いている。ポリマー層表面１０４は第１の領域１０５およびさらなる領域１０６を備える。その中で、第１の領域１０５の水による湿潤に対するぬれ角と、さらなる領域１０６の水による湿潤に対するぬれ角との差の絶対値は少なくとも約１０°である。第１の領域１０５が湿潤するまでポリマー層１０３は肉眼で見えない。第１の領域１０５上に息を吐くことによる水での湿潤として湿潤は実現され得る。図１ａに示される複合物１００は紙幣１００である。
【００８１】
図１ｂは、概略上面図における図１ａの複合物１００を示す。第１の領域１０５は数字の形状を有する。数字は紙幣１００の貨幣価値を与える。第１の領域１０５が湿潤するまで数字は肉眼で見えない。第１の領域１０５上に息を吐くことによる水での湿潤として湿潤は実現され得る。
【００８２】
図２ａは、本発明に係る複合物１００の概略断面図を示す。複合物１００は基材表面１０２を有する基材１０１を備える。基材はラミネートである。基材表面１０２には、光学的特徴２０１が重ねられている。光学的特徴２０１は像２０１である。像２０１および基材表面１０２には、ポリマー層表面１０４を有するポリマー層１０３が重ねられている。その中で、写真２０１がポリマー層１０３に埋め込まれる。ポリマー層１０３は導電性ポリマーを含む。ポリマー層１０３は写真２０１に対して光学的に透明である。ポリマー層表面１０４は第１の領域１０５およびさらなる領域１０６を備える。その中で、第１の領域１０５の水による湿潤に対するぬれ角と、さらなる領域１０６の水による湿潤に対するぬれ角との差の絶対値は約２０°である。第１の領域１０５は写真２０１と重なっている。第１の領域１０５が湿潤するまで、ポリマー層１０３は肉眼で見えない。第１の領域１０５上に息を吐くことによる水での湿潤として湿潤は実現され得る。第１の領域１０５がその上に息を吐くことによって可視化される場合、写真２０１のコントラスト範囲は約２５％増加する。
【００８３】
図２ｂは、本発明に係る別の複合物１００の概略断面図である。複合物１００は基材表面１０２を有する基材１０１を備える。基材は複数のプラスチック層を含むラミネートである。光学的特徴２０１が基材１０１内に埋め込まれ、光学的特徴２０１は基材表面１０２によって覆われない。光学的特徴２０１は写真２０１である。写真２０１および基材表面１０２には、ポリマー層表面１０４を有するポリマー層１０３が重ねられる。ポリマー層１０３は導電性ポリマーを含む。ポリマー層１０３は写真２０１に対して光学的に透明である。ポリマー層表面１０４は第１の領域１０５およびさらなる領域１０６を備える。その中で、第１の領域１０５の水による湿潤に対するぬれ角と、さらなる領域１０６の水による湿潤に対するぬれ角との差の絶対値は約２０°である。第１の領域１０５は写真２０１と重なっている。第１の領域１０５が湿潤するまで、ポリマー層１０３は肉眼で見えない。第１の領域１０５上に息を吐くことによる水での湿潤として湿潤は実現され得る。第１の領域１０５がその上に息を吐くことによって可視化される場合、写真２０１のコントラスト範囲は約２５％増加する。複合物１００はパスポート１００である。
【００８４】
図３ａは、本発明に係る別の複合物１００の概略断面図を示す。複合物１００は基材表面１０２を有する基材１０１を備える。基材１０１は紙１０１のシートである。複合物１００は紙１０１の封入物として光学的特徴２０１を備える。光学的特徴２０１は金属ストライプ２０１である。基材表面１０２には、ポリマー層表面１０４を有するポリマー層１０３が重ねられている。ポリマー層１０３は基材表面１０２に直接続いている。ポリマー層１０３は金属ストライプ２０１に対して光学的に透明である。ポリマー層表面１０４は第１の領域１０５およびさらなる領域１０６を備える。その中で、第１の領域１０５の水による湿潤に対するぬれ角と、さらなる領域１０６の水による湿潤に対するぬれ角との差の絶対値は少なくとも約１０°である。第１の領域１０５は金属ストライプ２０１と重なっていない。第１の領域１０５が湿潤するまで、ポリマー層１０３は肉眼で見えない。第１の領域１０５上に息を吐くことによる水での湿潤として湿潤は実現され得る。図３ａに示される複合物１００は紙幣１００である。
【００８５】
図３ｂは、概略上面図における図３ａの紙幣１００を示す。第１の領域１０５は数字の形状を有する。数字は紙幣１００の貨幣価値を与える。第１の領域１０５が湿潤するまで、数字は肉眼で見えない。
【００８６】
図４ａは、本発明に係る別の複合物１００の概略断面図を示す。複合物１００は基材表面１０２を有する基材１０１を備える。基材１０１は紙１０１のシートである。複合物１００は封入物として光学的特徴２０１を備える。光学的特徴２０１は透かし２０１である。基材表面１０２には、ポリマー層表面１０４を有するポリマー層１０３が重ねられている。ポリマー層１０３は基材表面１０２に直接続いている。ポリマー層１０３は透かし２０１に対して光学的に透明である。ポリマー層表面１０４は第１の領域１０５およびさらなる領域１０６を備える。その中で、第１の領域１０５の水による湿潤に対するぬれ角と、さらなる領域１０６の水による湿潤に対するぬれ角との差の絶対値は少なくとも約１０°である。図４ａに示される複合物１００は紙幣１００である。
【００８７】
図４ｂは、概略上面図における図４ａの紙幣１００を示す。第１の領域１０５は数字の形状を有し、数字の一部が欠落している。数字の欠落した部分は透かし２０１によって形成される。このように、紙幣１００の上部から見ると、第１の領域１０５および透かし２０１は数を形成するように合わせられている。第１の領域１０５が湿潤するまで、ポリマー層１０３は肉眼で見えない。第１の領域１０５上に息を吐くことによる水での湿潤として湿潤は実現され得る。したがって、第１の領域１０５上に息を吐いた後、欠落した部分を含む完全な数字を肉眼で見ることができる。数字は紙幣１００の貨幣価値を与える。
【００８８】
図５ａは、本発明に係る別の複合物１００の概略断面図を示す。複合物１００は基材表面１０２を有する基材１０１を備える。基材１０１は紙１０１のシートである。複合物１００は触覚的特徴５０１を備える。触覚的特徴５０１はエンボス印刷５０１である。エンボス印刷５０１は紙１０１の上に直接印刷される。エンボス印刷５０１および基材表面１０２には、ポリマー層表面１０４を有するポリマー層１０３が重ねられている。その中で、エンボス印刷５０１はポリマー層１０３内に埋め込まれる。ポリマー層１０３はエンボス印刷５０１に対して触覚的感覚を通す。指の先端でポリマー層表面１０４を感知するように、エンボス印刷５０１の形状が実現され得る。ポリマー層表面１０４は第１の領域１０５およびさらなる領域１０６を備える。その中で、第１の領域１０５の水による湿潤に対するぬれ角と、さらなる領域１０６の水による湿潤に対するぬれ角との差の絶対値は少なくとも約１０°である。第１の領域１０５はエンボス印刷５０１と重ならない。第１の領域１０５が湿潤するまで、ポリマー層１０３は肉眼で見えない。第１の領域１０５上に息を吐くことによる水での湿潤として湿潤は実現され得る。図５ａに示される複合物１００は紙幣１００である。
【００８９】
図５ｂは、概略上面図において図５ａの紙幣１００を示す。第１の領域１０５は数字の形状を有する。数字は紙幣１００の貨幣価値を与える。第１の領域１０５が湿潤するまで数字は肉眼で見えない。第１の領域１０５上に息を吐くことによる水での湿潤として湿潤は実現され得る。
【００９０】
図６ａは、本発明に係る別の複合物１００の概略断面図を示す。複合物１００は基材表面１０２を有する基材１０１を備える。基材１０１は紙１０１のシートである。複合物１００は触覚的特徴５０１を備える。触覚的特徴５０１は突出したレリーフ（ｂｏｌｄ  ｒｅｌｉｅｆ）５０１である。突出したレリーフ５０１は紙１０１の上に直接印刷される。突出したレリーフ５０１および基材表面１０２には、ポリマー層表面１０４を有するポリマー層１０３が重ねられている。その中で、突出したレリーフ５０１はポリマー層１０３内に埋め込まれる。ポリマー層１０３は突出したレリーフ５０１に対して触覚的感覚を通す。指の先端でポリマー層表面１０４を感知するように、突出したレリーフ５０１の形状が実現され得る。ポリマー層表面１０４は第１の領域１０５およびさらなる領域１０６を備える。その中で、第１の領域１０５の水による湿潤に対するぬれ角と、さらなる領域１０６の水による湿潤に対するぬれ角との差の絶対値は少なくとも約１０°である。第１の領域１０５は突出したレリーフ５０１と重なる。第１の領域１０５が湿潤するまで、ポリマー層１０３は肉眼で見えない。第１の領域１０５上に息を吐くことによる水での湿潤として湿潤は実現され得る。図６ａに示される複合物１００は紙幣１００である。
【００９１】
図６ｂは、概略上面図において図６ａの紙幣１００を示す。第１の領域１０５の一部は数字の形状を有する。数字は紙幣１００の貨幣価値を与える。第１の領域１０５の別の部分は突出したレリーフ５０１と重なる。
【００９２】
図７は、本発明に係る別の複合物１００の概略断面図を示す。複合物１００は２つの基材表面１０２を有する基材１０１を備える。２つの基材表面１０２は基材１０１の両側に位置する。基材１０１はＩＣチップが埋め込まれたカードである。２つの基材表面１０２の各々には、２つのポリマー層１０３の各々が重ねられ、２つのポリマー層１０３の各々はポリマー層表面１０４を有する。ポリマー層１０３は基材表面１０２の１つに直接続いている。ポリマー層表面１０４の各々は第１の領域１０５およびさらなる領域１０６を備える。その中で、ポリマー層表面１０４の第１の領域１０５の水による湿潤に対するぬれ角と、同じポリマー層表面１０４のさらなる領域１０６の水による湿潤に対するぬれ角との差の絶対値は少なくとも約１０°である。対応するポリマー層表面１０４の第１の領域１０５が湿潤するまで、ポリマー層１０３は肉眼で見えない。第１の領域１０５上に息を吐くことによる水での湿潤として湿潤は実現され得る。
【００９３】
図８は、本発明に係る方法８００についての設定の概略断面図を示す。方法８００は、基材表面１０２を備える基材１０１を準備するステップと、ポリマー層１０３を基材表面１０２上に重ねるステップであって、ポリマー層１０３は導電性ポリマーおよびポリマー層表面１０４を含む、ステップと、ＵＶ光８０３によってポリマー層表面１０４の領域を照射するステップとを含み、ＵＶ光８０３による照射の後、ポリマー層表面１０４は第１の領域１０５およびさらなる領域１０６を備える。ＵＶ光８０３はＵＶ光源８０２、ここでは水銀灯８０２により生成される。照射の間、ポリマー層表面１０４はマスク８０１により覆われる。さらなる領域１０６はマスク８０１によりＵＶ光８０３に対して遮蔽される。第１の領域１０５はＵＶ光８０３に対して遮蔽されない。照射後、ポリマー層表面１０４の第１の領域１０５の水による湿潤に対するぬれ角と、同じポリマー層表面１０４のさらなる領域１０６の水による湿潤に対するぬれ角との差の絶対値は少なくとも約１０°である。
【００９４】
図９ａは、本発明に係る別の複合物９００の概略断面図を示す。複合物９００は基材表面１０２を有する基材１０１を備える。基材１０１は紙１０１のシートである。複合物９００は光学的特徴２０１を備える。光学的特徴２０１は光学的可変装置２０１である。光学的可変装置２０１は、金属層表面９０２を有する金属層９０１と、回折層表面９０４および回折構造９０５を有する回折層９０３とを備える。回折構造は反射回折格子９０５である。金属層９０１は基材表面１０２と直接重なる。回折層９０３は金属層表面９０２と直接重なる。回折層表面９０４には、ポリマー層表面１０４を含むポリマー層１０３が直接重ねられる。ポリマー層表面１０４は第１の領域１０５およびさらなる領域１０６を備える。その中で、第１の領域１０５の水による湿潤に対するぬれ角と、さらなる領域１０６の水による湿潤に対するぬれ角との差の絶対値は少なくとも約１０°である。第１の領域１０５は回折構造９０５と重なる。ポリマー層１０３は光学的可変装置２０１に対して光学的に透明である。図９ａに示される複合物９００は紙幣９００である。
【００９５】
図９ｂは、概略上面図において図９ａの紙幣９００を示す。第１の領域１０５は数字の形状を有し、数字の一部は欠落している。数字の欠落部分は光学的可変装置９０６の像によって形成される。このように、紙幣９００の上部から見ると、第１の領域１０５および光学的可変装置９０６の像は数字を形成するように合わせられる。第１の領域１０５が湿潤するまでポリマー層１０３は肉眼で見えない。第１の領域１０５上に息を吐くことによる水での湿潤として湿潤は実現され得る。したがって、第１の領域１０５上に息を吐いた後、欠落部分を含む完全数字を肉眼で見ることができる。数字は紙幣９００の貨幣価値を与える。
【００９６】
図１０ａは、本発明に係る別の複合物１０００の概略断面図を示す。複合物１０００は基材表面１０２を有する基材１０１を備える。基材１０１は紙１０１のシートである。複合物１０００は光学的特徴２０１を備える。光学的特徴２０１は、高屈折率層表面１００２を有する高屈折率層１００１と、回折層表面９０４および回折構造９０５を有する回折層９０３とを備える。回折構造は反射回折格子９０５である。高屈折率層１００１は基材表面１０２と直接重なる。回折層９０３は高屈折率層表面１００２と直接重なる。回折層表面９０４には、ポリマー層表面１０４を含むポリマー層１０３が直接重ねられる。ポリマー層表面１０４は第１の領域１０５およびさらなる領域１０６を備える。その中で、第１の領域１０５の水による湿潤に対するぬれ角と、さらなる領域１０６の水による湿潤に対するぬれ角との差の絶対値は少なくとも約１０°である。第１の領域１０５は回折構造９０５と重なる。ポリマー層１０３は光学的特徴２０１に対して光学的に透明である。図１０ａに示される複合物１０００は紙幣１０００である。
【００９７】
図１０ｂは、概略上面図において図１０ａの紙幣１０００を示す。第１の領域１０５は数字の形状を有し、数字の一部が欠落している。数字の欠落部分は高屈折率層の像１００３によって形成される。このように、紙幣１０００の上から見ると、第１の領域１０５および高屈折率層の像１００３は数字を形成するように合わせられる。第１の領域１０５が湿潤するまでポリマー層１０３は肉眼で見えない。第１の領域１０５上に息を吐くことによる水での湿潤として湿潤は実現され得る。したがって、第１の領域１０５上に息を吐いた後、欠落部分を含む完全な数字を肉眼で見ることができる。数字は紙幣１０００の貨幣価値を与える。
【００９８】
図１１ａは、本発明に係る別の複合物１０００の概略断面図を示す。複合物１０００は基材表面１０２を有する基材１０１を備える。基材１０１は紙１０１のシートである。複合物１０００は２つの光学的特徴２０１を備える。一方の光学的特徴２０１は光学的可変装置２０１である。他方の光学的特徴２０１は高屈折率層表面１００２を有する高屈折率層１００１である。光学的可変装置２０１は、金属層表面９０２を有する金属層９０１と、回折層表面９０４および回折構造９０５を有する回折層９０３とを備える。回折構造９０５は反射回折格子９０５である。高屈折率層１００１は基材表面１０２に直接重なる。金属層９０１は高屈折率層表面１００２と直接重なるが、高屈折率層表面１００２の全ての領域が金属層９０１と重なるわけではない。回折層９０３は金属層表面９０２と直接重なる。回折層表面９０４には、ポリマー層表面１０４を含むポリマー層１０３が直接重ねられる。ポリマー層表面１０４は第１の領域１０５およびさらなる領域１０６を備える。その中で、第１の領域１０５の水による湿潤に対するぬれ角と、さらなる領域１０６の水による湿潤に対するぬれ角との差の絶対値は少なくとも約１０°である。第１の領域１０５は回折構造９０５と少なくとも部分的に重なる。第１の領域１０５は、金属層９０１と重なっていない高屈折率層表面１００２の部分と重なる。ポリマー層１０３は光学的可変装置２０１に対して光学的に透明である。図１１ａに示される複合物１０００は紙幣１０００である。
【００９９】
図１１ｂは、概略上面図における図１１ａの紙幣１０００を示す。第１の領域１０５は数字の形状を有し、数字の一部が欠落している。数字の欠落部分は、光学的可変装置９０６の像および高屈折率層１００３の像のそれぞれにより形成される。このように、紙幣１０００の上部から見ると、第１の領域１０５、光学的可変装置９０６の像および高屈折率層１００３の像は完全な数字を形成するように合わせられる。第１の領域１０５が湿潤するまでポリマー層１０３は肉眼で見えない。第１の領域１０５上に息を吐くことによる水での湿潤として湿潤は実現され得る。したがって、第１の領域１０５上に息を吐いた後、欠落部分を含む完全な数字を肉眼で見ることができる。数字は紙幣１０００の貨幣価値を与える。
【０１００】
図１２ａは、光学的特徴２０１を備える本発明に係る別の複合物１００の上面図の写真を示す。複合物１００は図２ａに記載の複合物１００である。像２０１である光学的特徴２０１はサッカーボールの図形を示す。第１の層１０５は乾燥している。像２０１のコントラスト範囲はかなり低い。
【０１０１】
図１２ｂは、図１２ａにおける複合物１００の別の上面図の写真を示す。第１の領域１０５は湿潤している。それ故、第１の領域１０５はその上に息を吐くことによって可視化されている。像２０１のコントラスト範囲は約２５％増加している。
【符号の説明】
【０１０２】
１００  本発明に係る複合物
１０１  層
１０２  基材表面
１０３  ポリマー層
１０４  ポリマー層表面
１０５  第１の領域
１０６  さらなる領域
２０１  光学的特徴
５０１  触覚的特徴
８００  本発明に係る方法
８０１  マスク
８０２  ＵＶ光源
８０３  ＵＶ光
９００  本発明に係る別の複合物
９０１  金属層
９０２  金属層表面
９０３  回折層
９０４  回折層表面
９０５  回折構造
９０６  光学的可変装置の像
１０００  本発明に係る別の複合物
１００１  高屈折率層
１００２  高屈折率層表面
１００３  高屈折率層の像
【図１ａ】
2016536163.tif 000005
【図１ｂ】
2016536163.tif 000006
【図２ａ】
2016536163.tif 000007
【図２ｂ】
2016536163.tif 000008
【図３ａ】
2016536163.tif 000009
【図３ｂ】
2016536163.tif 000010
【図４ａ】
2016536163.tif 000011
【図４ｂ】
2016536163.tif 000012
【図５ａ】
2016536163.tif 000013
【図５ｂ】
2016536163.tif 000014
【図６ａ】
2016536163.tif 000015
【図６ｂ】
2016536163.tif 000016
【図７】
2016536163.tif 000017
【図８】
2016536163.tif 000018
【図９ａ】
2016536163.tif 000019
【図９ｂ】
2016536163.tif 000020
【図１０ａ】
2016536163.tif 000021
【図１０ｂ】
2016536163.tif 000022
【図１１ａ】
2016536163.tif 000023
【図１１ｂ】
2016536163.tif 000024
【図１２ａ】
2016536163.tif 000025
【図１２ｂ】
2016536163.tif 000026
【国際調査報告】
2016536163.tif 000027
2016536163.tif 000028
2016536163.tif 000029